(57)【特許請求の範囲】
【請求項１】
−２０℃〜０℃の範囲のガラス転移温度Ｔｇを有する溶液重合スチレン−ブタジエンゴムを含むことを特徴とするチューインガムベース。
【請求項２】
溶液重合スチレン−ブタジエンゴムが、２５〜５５重量パーセントの範囲の結合スチレン含量、及びスチレン及びブタジエン単位の全重量を基にして、２５〜６０重量パーセントの範囲のビニル含量を有することを特徴とする、請求項１に記載のチューインガムベース。
【請求項３】
溶液重合スチレン−ブタジエンゴムが、３０〜４０重量パーセントの範囲の結合スチレン含量、及びスチレン及びブタジエン単位の全重量を基にして、３５〜４５重量パーセントの範囲のビニル含量を有することを特徴とする、請求項１に記載のチューインガムベース。
【請求項４】
溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示すことを特徴とする、請求項１〜３のいずれかに記載のチューインガムベース。
【請求項５】
５〜９５重量パーセントの溶液重合スチレン−ブタジエンゴム、１〜６５重量パーセントの充填剤、０〜４５重量パーセントのエラストマー可塑剤、及びガムベース安定剤を含むことを特徴とする、請求項１〜４のいずれかに記載のチューインガムベース。
【発明の詳細な説明】
【技術分野】
【０００１】
本発明は、溶液重合スチレン−ブタジエンゴムを含むチューインガムベースに関する。
【背景技術】
【０００２】
今日、通常のチューインガム及びバブルガムは、一般的にガムベースとして二つ以上の天然又は合成エラストマーの一つ又は組合せを利用している。選択されるガムベースは、チューインガムにその咀嚼特性を提供する。チューインガムベースは、通常、糖類又は合成甘味料、香料、フレーバー、可塑剤、及び充填剤と混合された後、混練されて、スティック、シート、又はペレットに成形される。場合によっては、ガムに柔軟性を与えるために綿実油が添加されることもある。乳化法で製造されたスチレンブタジエンゴム(ＳＢＲ)は、チューインガムのガムベースとして広く使用されている合成エラストマーである。しかしながら、そのようなＳＢＲは、ソフトチューガムの製造には広く使用されていない。ソフトチューガムの製造には、ポリイソブチレンが、ＳＢＲよりはるかに高価であるにもかかわらず広く使用されている。
【０００３】
米国特許公開第２０１０／０３０３９５４号に、口腔温度で食塊を形成し、噛むことができる溶液重合スチレン−ブタジエンランダムコポリマーエラストマーを含有する水不溶性ガムベース部分と；水溶性バルク部分と；そして少なくとも一つのフレーバー成分とを有するチューインガムが開示されている。そこに開示されている溶液重合スチレン−ブタジエンエラストマーは、ガムベースに典型的に使用される乳化重合スチレン−ブタジエンエラストマーに類似したガラス転移温度を有する。
【先行技術文献】
【特許文献】
【０００４】
【特許文献１】米国特許公開第２０１０／０３０３９５４号
【発明の概要】
【０００５】
本発明は、−２０℃〜０℃の範囲のガラス転移温度Ｔｇを有する溶液重合スチレン−ブタジエンゴムを含むチューインガムベースに向けられる。
【０００６】
本発明はさらに、溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示す、溶液重合スチレン−ブタジエンゴムを含むチューインガムベースにも向けられる。
【図面の簡単な説明】
【０００７】
【図１】図１は、３０℃におけるポリイソブチレン及び高Ｔｇ  ＳＳＢＲのＧ’及びＧ”を周波数の関数としてプロットしたグラフを示す。
【図２】図２は、３０℃におけるポリイソブチレン及び低Ｔｇ  ＳＳＢＲのＧ’及びＧ”を周波数の関数としてプロットしたグラフを示す。
【発明を実施するための形態】
【０００８】
−２０℃〜０℃の範囲のガラス転移温度Ｔｇを有する溶液重合スチレン−ブタジエンゴムを含むチューインガムベースを開示する。
【０００９】
さらに、溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示す、溶液重合スチレン−ブタジエンゴムを含むチューインガムベースも開示する。
【００１０】
本発明は、ガムベースの用途に使用するための高Ｔｇ（ガラス転移温度）溶液スチレンブタジエン（ＳＳＢＲ）ポリマーの合成に関する。ＳＳＢＲは、ガムベース配合物中のポリイソブチレン（ＰＩＢ）及びブチルポリマーの代わりに使用されることを目的として合成される。ブチル及びポリイソブチレンポリマーに類似した性能を達成するためには、これらのポリマーのいくつかの特異的な特徴が考慮される。ブチル及びポリイソブチレンは、それらのＴｇは低いが（およそ−６３℃）、それらのレオロジー特性は他の低Ｔｇポリマーとは異なるという点で、独特のポリマーである。低Ｔｇポリマーであるにもかかわらず、ブチル及びＰＩＢはいずれも、全周波数にわたって室温で比較的高いタンデルタ（弾性率Ｇ’に対する粘性係数Ｇ”の比率）と弾性プラトーにおいて低いモジュラスを有している。これらのレオロジー特性は、高Ｔｇ  ＳＢＲにも共通する。
【００１１】
他方、ブチルゴム又はＰＩＢと類似のＴｇのＳＢＲポリマーは、室温でＰＩＢ又はブチルゴムとは異なるレオロジー特性を有する。これは、ブチル型ゴムの独特な時間−温度応答の所以である。従って、ブチル及びポリイソブチレンのようなレオロジー特性を達成するするために、ブチル及びＰＩＢに対応する同じ低範囲のＴｇのＳＢＲゴムではなく、高Ｔｇ溶液スチレンブタジエンポリマーを使用する。
【００１２】
従って、一態様において、溶液重合スチレンブタジエンゴムは、ＡＳＴＭ  Ｄ４４４０−０８による測定で、３０℃及び１％歪のときに１００〜１０５ｒａｄ／秒の間でＧ’とＧ”の高周波クロスオーバーを示す（すなわちＧ’とＧ”の交差）。
【００１３】
溶液ＳＢＲの高Ｔｇは、高スチレン及び／又は高ビニル含量を有するポリマーにおいて達成される。ポリマーのＴｇはポリマーのミクロ構造に影響されるが、レオロジー特性はポリマーのミクロ構造及びマクロ構造の両方に影響される。ポリマーのマクロ構造は、カップリング（カップリング剤の使用を通じて）及び枝分かれ（重合調節剤の使用を通じて）の量によって制御できる。
【００１４】
ＳＳＢＲは、一般構造式Ｐ−Ｍ（式中、Ｐはポリマー鎖を表し、ＭはＩ又はII族の金属を表す）を有する一官能性開始剤を利用して製造できる。
【００１５】
ＳＳＢＲの合成に用いられる重合を開始するために使用される開始剤は、典型的には、バリウム、リチウム、マグネシウム、ナトリウム、及びカリウムからなる群から選ばれる。リチウム及びマグネシウムは、そのような金属終端ポリマー（リビングポリマー）の合成に最も一般的に利用される金属である。通常、リチウム開始剤がより好適である。
【００１６】
有機リチウム化合物はそのような重合に利用するための好適な開始剤である。開始剤として利用される有機リチウム化合物は、一般的に有機モノリチウム化合物である。開始剤として好適な有機リチウム化合物は、式：Ｒ−Ｌｉ（式中、Ｒは１〜約２０個の炭素原子を含有するヒドロカルビルラジカルを表す）によって表すことができる一官能性化合物である。一般的に、そのような一官能性有機リチウム化合物は、１〜約１０個の炭素原子を含有する。好適ないくつかの代表例は、ブチルリチウム、ｓｅｃブチルリチウム、ｎ−ヘキシルリチウム、ｎ−オクチルリチウム、ｔｅｒｔオクチルリチウム、ｎ−デシルリチウム、フェニルリチウム、１−ナフチルリチウム、４−ブチルフェニルリチウム、ｐ−トリルリチウム、４−フェニルブチルリチウム、シクロヘキシルリチウム、４−ブチルシクロヘキシルリチウム、及び４−シクロヘキシルブチルリチウムである。ｓｅｃ−ブチルリチウムが非常に好適な有機リチウム開始剤である。
【００１７】
利用される有機リチウム開始剤の量は、合成されるゴム状ポリマーに所望される分子量のほか、使用される正確な重合温度に応じて変動するであろう。所望分子量のポリマーを製造するのに必要とされる有機リチウム化合物の正確な量は、当業者であれば容易に確認できる。しかしながら、通例、０．０１〜１ｐｈｍ（モノマー１００重量部あたりの部）の有機リチウム開始剤が利用されることになろう。ほとんどの場合、０．０１〜０．１ｐｈｍの有機リチウム開始剤が利用されるが、０．０２５〜０．０７ｐｈｍの有機リチウム開始剤を利用するのが好適である。
【００１８】
ＳＳＢＲの合成に使用されるモノマーは１，３−ブタジエン及びスチレンを含む。一般的に、十分なスチレンを使用して、２５〜５５重量パーセントの範囲の結合スチレン含量を有するＳＳＢＲを製造する。一態様において、結合スチレン含量は３０〜４０重量パーセントの範囲である。
【００１９】
ＳＳＢＲは、一般的に、飽和脂肪族炭化水素、芳香族炭化水素、又はエーテルなどの不活性有機溶媒を利用する溶液重合によって製造される。そのような溶液重合に使用される溶媒は、通常、１分子あたり約４〜約１０個の炭素原子を含有し、重合の条件下で液体である。適切な有機溶媒のいくつかの代表例は、ペンタン、イソオクタン、シクロヘキサン、ノルマル−ヘキサン、ベンゼン、トルエン、キシレン、エチルベンゼン、テトラヒドロフランなどで、これらを単独で又は混合して使用する。例えば、溶媒は異なるヘキサン異性体の混合物でもよい。そのような溶液重合は、ポリマーセメント（ポリマーの高粘度溶液）の形成をもたらす。
【００２０】
合成ＳＳＢＲは、バッチ式又は連続式アニオン重合法のいずれかを用いて製造できる。重合媒体は、テトラメチルエチレンジアミン（ＴＭＥＤＡ）、ナトリウムメントレート（ＳＭＴ，sodium mentholate）、ジテトラヒドロフルフリルプロパン（ＤＴＰ）、テトラヒドロフラン（ＴＨＦ）、ポリエーテル又はそれらの組合せなどの調節剤を含んでいてもよい。例えばジビニルベンゼン、四塩化ケイ素などの枝分れ剤も重合中に使用することができる。
【００２１】
官能化反応の完了後、残存しているリビングポリジエン鎖があれば、それを“止める”のが通常望ましいであろう。これは、水、有機酸、又はメタノールもしくはエタノールなどのアルコールを官能化反応の完了後にポリマーセメントに添加し、何らかのリビングポリマーを除去することによって達成できる。ＳＳＢＲは、その後、標準技術を利用して溶液から回収できる。ポリマーは、食品グレードの界面活性剤、例えばステアリン酸カルシウム、オレイン酸などを用いて仕上げることができる。
【００２２】
ＳＳＢＲポリマーの数平均分子量は、典型的には、約５０，０００〜約５００，０００の範囲内であろう。そのようなＳＳＢＲポリマーは、１００，０００〜２５０，０００の範囲内の数平均分子量を有するのがより典型的である。
【００２３】
ＳＳＢＲは、２５〜５５重量パーセントの範囲の結合スチレン含量を有しうる。一態様において、ＳＳＢＲは３０〜４０重量パーセントの範囲の結合スチレン含量を有しうる。結合スチレン含量とは、結合スチレンが重合工程中にモノマーとしてポリマーに組み込まれることを意味する。
【００２４】
ＳＳＢＲは、スチレン及びブタジエン単位の全重量を基にして、２５〜６０重量パーセントの範囲のビニル含量を有しうる。一態様において、ビニル含量は、スチレン及びブタジエン単位の全重量を基にして３５〜４５重量パーセントの範囲である。
【００２５】
ＳＳＢＲは、−２０℃〜０℃の範囲のガラス転移温度Ｔｇを有しうる。Ｔｇは、例えばＡＳＴＭ  Ｄ７４２６又はそれと等価の方法に従って、１０℃／分の昇温速度で示差走査熱量計（ＤＳＣ）によりピーク中点として適切に決定できる。
【００２６】
回収及び乾燥された後、ＳＳＢＲはチューインガムベースの製造に使用することができる。チューインガムには、ＳＳＢＲと、任意に、チューインガムの弾性及び噛み応えの持続時間(longevity of the chew)に寄与する様々なその他の水不溶性エラストマー成分が配合される。このエラストマー成分は、一般的に、ガムベースの約５〜約９５重量パーセント、さらに好ましくはガムベースの約１０〜約７０重量パーセント、最も好ましくはガムベースの約１５〜約４５重量パーセントを構成する。ＳＳＢＲ以外のエラストマーは、ポリイソブチレン、イソブチレン−イソプレンコポリマー、ポリ酢酸ビニル、酢酸ビニル−ラウリン酸ビニルコポリマー、及びそれらの組合せなどの合成エラストマーなどでありうる。ＳＳＢＲ以外のエラストマーは、液体ラテックス、グアユール(guayule)、ジェルトン(jelutong)、レチ・カスピ(lechi caspi)、ペリロ(perillo)、マッサランドバ・バラタ(massaranduba balata)、マッサランドバ・チョコレート(massaranduba chocolate)、ニスペロ(nispero)、ロシンジンハ(rosindinha)、チクル(chicle)、グッタ・ハン・カン( gutta hang kang)及びそれらの組合せなどの天然エラストマーも含みうる。
【００２７】
上記エラストマーのほか、ガムベースは、典型的には、エラストマー可塑剤、ワックス、軟化剤／乳化剤、充填剤／調質剤（テクスチュアライザー）、着色料、安定剤、及び増白剤を含む。エラストマー可塑剤は、ガムベースの約０〜約７５重量パーセント、好ましくは５〜４５重量パーセント、最も好ましくは１０〜３０重量パーセントを構成する。エラストマー可塑剤は、天然ロジンエステル、例えば、部分水素化ロジンのグリセロールエステル、重合ロジンのグリセロールエステル、部分二量体化ロジンのグリセロールエステル、ロジンのグリセロールエステル、部分水素化ロジンのペンタエリスリトールエステル、ロジンのメチル及び部分水素化メチルエステル、ロジンのペンタエリスリトールエステル、又はそれらの混合物などである。エラストマー可塑剤には、アルファ−ピネン、ベータ−ピネン及び／又はｄ−リモネンから誘導されたテルペン樹脂などの合成材料も含まれる。
【００２８】
ガムベースに含まれる安定剤は、ＢＨＴ又はいずれかその他の慣用の安定剤でよい。それは、米国特許第４，４８９，０９９号に記載されているようなビタミンＥとジラウリルチオジプロピオネートの組合せでもよい。安定剤は、米国特許第５，２７０，０６０号に記載されているようなトコフェロール混合物でもよい。これは、７〜２０重量％のアルファトコフェロール、４５〜７５重量％のガンマトコフェロール及び１８〜３２重量％のデルタトコフェロールを含む。使用できる市販のトコフェロールブレンドは、オハイオ州シンシナティのＨｅｎｋｅｌ  Ｃｏｒｐｏｒａｔｉｏｎ社から入手できるＣＯＶＩ−ＯＸ  Ｔ−５０である。ＣＯＶＩ−ＯＸ  Ｔ−５０は、大豆油希釈剤中に、全トコフェロール重量を基にして約１２．５％のアルファトコフェロール、約６３．９％のガンマトコフェロール、及び約２３．６％のデルタトコフェロールを含有する（３０％大豆油中７０％トコフェロール）。米国特許第４，４８９，０９９号及び米国特許第５，２７０，０６０号の教示は引用によってそれらの全文を本明細書に援用する。
【００２９】
ワックスは、合成ワックス（例えばポリエチレン及びフィッシャー−トロプシュワックス）及び天然ワックス（カンデリラ・カルナウバ、蜜蝋、米ぬか又はそれらの混合物）及び石油ワックス（例えば微晶質ワックス及びパラフィン）を含む。ワックスは、使用される場合、一般的にガムベースの３０重量パーセントまでを構成する。
【００３０】
軟化剤／乳化剤は、獣脂、水素化獣脂、水素化及び部分水素化植物油、カカオ脂、グリセロールモノステアレート、グリセロールトリアセテート、レシチン、モノ−、ジグリセリド及びトリグリセリド、アセチル化グリセリド及び脂肪酸（例えばステアリン酸、パルミチン酸、オレイン酸、リノール酸及びリノレン酸）又はそれらの混合物などである。軟化剤／乳化剤は、一般的に、ガムベースの０．５〜４０重量パーセントを構成する。
【００３１】
充填剤／調質剤は、炭酸マグネシウム及び炭酸カルシウム、粉砕石灰石及びケイ酸マグネシウム及びケイ酸アルミニウムなどのケイ酸塩類、クレイ、アルミナ、タルク、ならびに酸化チタン、亜リン酸一カルシウム、亜リン酸二カルシウム及びリン酸三カルシウム、エチルセルロース、メチルセルロース及び木材セルロースなどのセルロースポリマー又はそれらの混合物などである。好ましくは、充填剤は、ガムベースの約１〜約６５重量パーセントを構成する。
【００３２】
着色料及び増白剤は、ＦＤ＆Ｃタイプの色素及びレーキ、果実及び野菜抽出物、二酸化チタン又はそれらの混合物などである。
【００３３】
ガムベースは、典型的には、一定量のエラストマー、エラストマー可塑剤及び充填剤を加熱されたシグマブレードミキサー（典型的にはフロント対リアブレードの速度比２：１）に添加することによって製造される。成分の初期量は、適切な稠度を達成するために、ミキシングケトルの作業能力によって決定される。初期成分が均一に一塊になったら、残りのエラストマー可塑剤、充填剤、軟化剤などを順に、完全に均一な溶融塊が達成されるまで添加する。これは、配合処方にもよるが、通常、約１〜約４時間で達成できる。最終塊の温度は６０℃〜１５０℃、さらに好ましくは８０℃〜１２０℃でありうる。完成した溶融塊はミキシングケトルから被覆又は内張パンに取り出し、任意の所望形状に押出又は注型し、放冷して固化させる。
【００３４】
チューインガムの水溶性部分は、軟化剤、甘味料、フレーバー剤及びそれらの組合せを含みうる。軟化剤は、ガムの噛み心地及び口当たりを最適化するためにチューインガムに添加される。軟化剤は、当該技術分野では可塑剤又は可塑化剤としても知られているが、一般的に、チューインガムの約０．５〜約１５．０重量パーセントを構成する。本発明で想定されている軟化剤は、グリセリン、レシチン、及びそれらの組合せなどである。さらに、ソルビトール、加水分解水添デンプン、コーンシロップ及びそれらの組合せを含有する溶液などの水性甘味料溶液は、ガムの軟化剤及び結合剤として使用することができる。
【００３５】
バルク甘味料は、チューインガムの２０〜８０重量％を構成し、糖類及び無糖の甘味料及び成分の両方を含みうる。糖類甘味料は、サッカリド含有成分、例えば、特に制限されないが、スクロース、マルトース、デキストリン、乾燥転化糖、レブロース、ガラクトース、固形コーンシロップなどを単独で又は組み合わせて含みうる。糖類は、５又は６個の炭素原子の単糖類、例えば、アラビノース、キシロース、リボース、グルコース、マンノース、ガラクトース、フルクトース、デキストロース、又はソルボース、又は前記単糖類の二つ以上の混合物；二糖類、例えば、スクロース、例えば甘蔗糖又は甜菜糖、ラクトース、マルトース又はセロビオース；多糖類、例えば部分加水分解デンプン又はデキストリンでもよい。
【００３６】
無糖甘味料は、甘味特性を有するが、一般的に知られている糖類を除いた成分などである。無糖甘味料は、特に制限されないが、糖アルコール、例えばソルビトール、マンニトール、キシリトール、加水分解水添デンプン、マルチトールなどを単独で又は組み合わせて含む。使用できる人工甘味料のいくつかの追加例は、ナトリウム、カルシウム又はアンモニウムサッカリン塩、遊離サッカリン、及びジヒドロカルコン、グリチルリチン酸二カリウム、グリチルリチン酸アンモニウム塩、Ｌ−アスパルチル−Ｌ−フェニルアラニンメチルエステル（アスパルテーム）、３，４−ジヒドロ−６−メチル−１，２，３−オキサチアジン−４−オン−２，２−ジオキシドのナトリウム又はカリウム塩（アセスルファムカリウム(Ace-sulfame-K)）、ならびにステビア(Stevia rebaudiana)（ステビオシド）、リカルデラ・デュルシフィナ(Richardella dulcifica)（ミラクルベリー）、ディアスコレオフィルム・クミンシー(Diascoreophyllum cumminsii)（セレンディピティベリー）、シクラミン酸塩など、又は上記のいずれか二つ以上の混合物などである。
【００３７】
高甘味度甘味料を含めることもできる。そのような高甘味度甘味料は、特に制限されないが、スクラロース、アスパルテーム、アセスルファムの塩、アリテーム、サッカリン及びその塩、シクラミン酸及びその塩、ジヒドロカルコン、ソーマチン、モネリンなどを単独で又は組み合わせて含みうる。
【００３８】
糖類及び／又は無糖甘味料の組合せもチューインガムに使用できる。甘味料は、チューインガム中で全体的に又は部分的に水溶性増量剤(bulking agent)として機能することもできる。さらに、軟化剤も、水性の糖又はアルジトール溶液を用いる場合、追加の甘味を提供することができる。
【００３９】
単数又は複数種類のフレーバー剤も、チューインガム中にガムの約０．１〜約１０．０パーセント、好ましくは約０．５〜約５．０重量パーセントの範囲内の量で存在しうる。フレーバー剤は、精油、天然又は合成フレーバー又はそれらの混合物、例えば、特に制限されないが、植物及び果実から誘導された油、例えば、柑橘油、果実精（フルーツエッセンス）、ペパーミント油、スペアミント油、その他のミント油、丁子油、ウィンターグリーン油、アニスなどを含みうる。人工のフレーバー剤及び成分も想定している。当業者であれば、天然及び人工フレーバー剤は様々な許容可能な方式で組み合わせられることは認識しているであろう。着色料、乳化剤、及び薬剤などの任意の成分もチューインガムに加えることができる。
【００４０】
一般に、チューインガムは、様々なチューインガム成分を当分野で公知の市販ミキサーに順次添加することによって製造される。成分が完全に混合されたら、ガム塊をミキサーから取り出し、ロール機にかけてシートにし、スティックに切断する、塊状に押し出す、又は注型してペレットにすることなどにより所望の形態に成形する。
【００４１】
一般的に、成分はまずガムベースを軟化し（例えば熱を用いて）、それをランニングミキサーに加えることにより混合される。ガムベースはミキサー自体の中で軟化されてもよい。着色料又は乳化剤もこの時点で添加できる。グリセリンなどの軟化剤も、シロップ及び増量剤の一部と共にこの時点で添加できる。次いで増量剤の更なる部分をミキサーに添加できる。フレーバー剤は典型的には増量剤の最終部分と共に添加される。
【００４２】
全混合手順は典型的には５〜１５分を要するが、それより長い混合時間が必要なこともある。当業者であれば、上記手順の変形、又は異なる手順に従ってもよいことは分かるであろう。
【００４３】
本発明を以下の実施例によって例示するが、それらは単に例示を目的としたものであって、本発明の範囲又は実施の様式を制限するものと見なされてはならない。別途記載のない限り、部及びパーセンテージは重量による。
【実施例】
【００４４】
実施例１．
スチレンとブタジエンの共重合
重合は１０ガロン入り反応器中で６５℃で実施された。スチレンとブタジエンのヘキサン中モノマープレミックスを反応器に入れ、次いで調節剤（ＳＭＴ及びＴＭＥＤＡ）及び開始剤（ｎ−ブチルリチウム）を加えた。変換率が９８％を超えたら、水を用いて重合を停止した。ポリマーの仕上げは食品グレード（Ｋｏｓｈｅｒ）のステアリン酸カルシウムを用いてスチームストリッピングにより実施した。
【００４５】
得られたポリマーを様々な技術を用いて特徴付けした（結果を表１に示す）。例えば、分子量の決定にはＳＥＣ、Ｔｇの決定にはＤＳＣ、シス、トランス、スチレン及びビニル含量の決定にはＩＲ、及びムーニー粘度（ＭＬ  １＋４、１００℃）などの技術である。粘弾性Ｇ’及びＧ”は、ＡＳＴＭ  Ｄ４４４０−０８に従って決定した。
【００４６】
【表１】
0006705646.tif 000002
【００４７】
図１に、３０℃における５０ムーニーＰＩＢ（１：Ｇ’、２：Ｇ”）と表１のＳＳＢＲ（３：Ｇ’、４：Ｇ”）のＧ’及びＧ”を周波数の関数としてプロットしたグラフを示す。プロットは、ＰＩＢとＳＳＢＲが互いの近くで高周波交差を有し、ゴム状プラトーでほぼ同じモジュラスを有していることを示している。
【００４８】
図２に、３０℃における５０ムーニーＰＩＢと低Ｔｇ（−７０℃）ＳＳＢＲ（５：Ｇ’、６：Ｇ”）のＧ’及びＧ”を周波数の関数としてプロットしたグラフを示す。表１のＳＳＢＲと比較した場合、Ｇ’に大きな差があること、試験した周波数で高周波交差がないことに注意する。
【００４９】
ポリイソブチレンと比較して表１のＳＳＢＲの類似の粘弾性は、低Ｔｇ  ＳＳＢＲに優る利益を実証している。
【００５０】
主題発明を説明する目的で、一定の代表的態様及び詳細を示してきたが、主題発明の範囲から逸脱することなくその中で様々な変更及び修正をなし得ることは当業者には明白であろう。
［発明の態様］
［１］  −２０℃〜０℃の範囲のガラス転移温度Ｔｇを有する溶液重合スチレン−ブタジエンゴムを含むチューインガムベース。
［２］  溶液重合スチレン−ブタジエンゴムが２５〜５５重量パーセントの範囲の結合スチレン含量を有する、１に記載のチューインガムベース。
［３］  溶液重合スチレン−ブタジエンゴムが３０〜４０重量パーセントの範囲の結合スチレン含量を有する、１に記載のチューインガムベース。
［４］  溶液重合スチレン−ブタジエンゴムが、スチレン及びブタジエン単位の全重量を基にして、２５〜６０重量パーセントの範囲のビニル含量を有する、１に記載のチューインガムベース。
［５］  溶液重合スチレン−ブタジエンゴムが、スチレン及びブタジエン単位の全重量を基にして、３５〜４５重量パーセントの範囲のビニル含量を有する、１に記載のチューインガムベース。
［６］  溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示す、１に記載のチューインガムベース。
［７］  ガムベースが、５〜９５重量パーセントの溶液重合スチレン−ブタジエンゴム、１〜６５重量パーセントの充填剤、５〜４５重量パーセントのエラストマー可塑剤、及びガムベース安定剤を含む、１に記載のチューインガムベース。
［８］  溶液重合スチレン−ブタジエンゴムを含むチューインガムベースであって、溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示すチューインガムベース。
［９］  溶液重合スチレン−ブタジエンゴムが２５〜５５重量パーセントの範囲の結合スチレン含量を有する、８に記載のチューインガムベース。
［１０］  溶液重合スチレン−ブタジエンゴムが３０〜４０重量パーセントの範囲の結合スチレン含量を有する、８に記載のチューインガムベース。
［１１］  溶液重合スチレン−ブタジエンゴムが、スチレン及びブタジエン単位の全重量を基にして、２５〜６０重量パーセントの範囲のビニル含量を有する、８に記載のチューインガムベース。
［１２］  溶液重合スチレン−ブタジエンゴムが、スチレン及びブタジエン単位の全重量を基にして、３５〜４５重量パーセントの範囲のビニル含量を有する、８に記載のチューインガムベース。
［１３］  溶液重合スチレン−ブタジエンゴムが、ＡＳＴＭ  Ｄ４４４０−０８による測定で、３０℃及び１％歪のときに１００〜１０５ｒａｄ／秒の周波数でＧ’とＧ”の高周波交差を示す、８に記載のチューインガムベース。
［１４］  ガムベースが、５〜９５重量パーセントの溶液重合スチレン−ブタジエンゴム、１〜６５重量パーセントの充填剤、５〜４５重量パーセントのエラストマー可塑剤、及びガムベース安定剤を含む、８に記載のチューインガムベース。
【図１】
0006705646.tif 000003
【図２】
0006705646.tif 000004